(57)【要約】【課題】  レーザ光の照射により金属部材表面に付与された微細凹凸の形状を工夫し、レーザ光照射の工数を増やさず金属部材と樹脂部材の接合部の気密性・液密性を確保する。【解決手段】  樹脂部材と断面形状が矩形の金属部材で構成され、金属部材をインサート物とした樹脂部材の成形により両者が接合・一体化され、金属部材の一部が樹脂部材の端面から露出している樹脂成形品である。前記接合面には、レーザ光照射による微細幅寸法の溝の集合領域が付与されている。この領域は、溝の両端が矩形又の断面形状を構成する金属部材の全ての面を周回し互いにつながった溝を隣接させ配置した閉ループの溝の集合体である。それぞれの溝は、レーザ光スポットによる走査が、レーザ光スポットの径より小さい送りピッチで当該溝を複数回周回して形成され、隣接する溝と溝は、レーザ光スポットの径の３０％以上の微細な幅寸法の連続した凸条により隔てられている。【選択図】    図３
2014004802.tif 000002
【特許請求の範囲】
【請求項１】
樹脂部材と断面形状が矩形又は多角形の金属部材で構成され、前記金属部材をインサート物とした樹脂部材の成形により、金属部材が樹脂部材と接合・一体化され、金属部材の一部が樹脂部材の端面から露出している樹脂成形品であって、
前記金属部材の樹脂部材との接合面には、レーザ光照射による微細幅寸法の溝の集合領域が付与されており、
前記溝の集合領域は、それぞれの溝の両端が矩形又は多角形の断面形状を構成する金属部材の全ての面を周回して互いにつながった閉ループの溝を隣接させて配置した集合体であり、
それぞれの溝は、レーザ光スポットによる走査が、レーザ光スポットの径より小さい送りピッチで当該閉ループの溝を周回するように複数回繰り返されて形成されたものであり、
前記隣接させた溝と溝は、前記レーザ光スポットの径の３０％以上の微細な幅寸法の連続した凸条により隔てられていることを特徴とする樹脂成形品。
【請求項２】
樹脂部材と断面形状が円形の金属部材で構成され、前記金属部材をインサート物とした樹脂部材の成形により、金属部材が樹脂部材と接合・一体化され、金属部材の一部が樹脂部材の端面から露出している樹脂成形品であって、
前記金属部材の樹脂部材との接合面には、レーザ光照射による微細幅寸法の溝の集合領域が付与されており、
前記溝の集合領域は、それぞれの溝の両端が、金属部材の周面を一周して互いにつながった閉ループの溝を隣接させて配置した集合体であり、
それぞれの溝は、レーザ光スポットによる走査が、レーザ光スポットの径より小さい送りピッチで当該閉ループの溝を周回するように複数回繰り返されて形成されたものであり、
前記隣接させた溝と溝は、前記レーザ光スポットの径の３０％以上の微細な幅寸法の連続した凸条により隔てられていることを特徴とする樹脂成形品。
【請求項３】
樹脂部材と断面形状が矩形又は多角形の金属部材を、前記金属部材をインサート物とした樹脂部材の成形により接合・一体化し、金属部材の一部が樹脂部材の端面から露出している樹脂成形品の製造法であって、
前記金属部材の樹脂部材との接合面にレーザ光を照射して連続する凸条により隔てられた微細幅寸法の溝の集合領域を形成する工程を含み、
前記溝の集合領域は、それぞれの溝の両端が矩形又は多角形の断面形状を構成する金属部材の全ての面を周回して互いにつながった閉ループの溝を隣接させて配置した集合体であり、
それぞれの閉ループの溝形成は、レーザ光スポットの送りピッチをレーザ光スポットの径より小さく設定して、レーザ光スポットによる走査を、当該閉ループの溝を周回するように複数回繰り返すことによって実施し、
前記隣接させた溝と溝を隔てる微細幅寸法の連続した凸条が残るように、隣接する溝形成への移動ピッチ距離を調整して、前記連続した凸条の幅寸法をレーザ光スポットの径の３０％以上とすることを特徴とする樹脂成形品の製造法。
【請求項４】
樹脂部材と断面形状が円形の金属部材を、前記金属部材をインサート物とした樹脂部材の成形により接合・一体化し、金属部材の一部が樹脂部材の端面から露出している樹脂成形品の製造法であって、
前記金属部材の樹脂部材との接合面にレーザ光を照射して連続する凸条により隔てられた微細幅寸法の溝の集合領域を形成する工程を含み、
前記溝の集合領域は、それぞれの溝の両端が金属部材の周面を一周して互いにつながった閉ループの溝を隣接させて配置した集合体であり、
それぞれの閉ループの溝形成は、レーザ光スポットの送りピッチをレーザ光スポットの径より小さく設定して、レーザ光スポットによる走査を、当該閉ループの溝を周回するように複数回繰り返すことによって実施し、
前記隣接させた溝と溝を隔てる微細幅寸法の連続した凸条が残るように、隣接する溝形成への移動ピッチ距離を調整して、前記連続した凸条の幅寸法をレーザ光スポットの径の３０％以上とすることを特徴とする樹脂成形品の製造法。
【請求項５】
レーザ光スポットによる複数回の走査は、先ず、溝の集合領域の全体を区画するために、閉ループの溝を周回するレーザ光スポットによる走査を１回行なうごとに隣接する溝形成へ所定ピッチ移動して、隣接する溝形成に移るという操作を繰り返して一通り行ない、これと同一軌跡をなぞりながら、同様のレーザ光スポットによる走査を繰り返すことを特徴とする請求項３又は４記載の樹脂成形品の製造法。
【発明の詳細な説明】
【技術分野】
【０００１】
本発明は、金属部材をインサートした樹脂成形品、殊に、前記金属部材の一部が、樹脂成形品を構成する樹脂部材の端面から露出している樹脂成形品に関する。また、その製造法に関する。
【背景技術】
【０００２】
樹脂部材と金属部材とが一体化された樹脂成形品が、自動車部品や電気機器部品として種々採用されている。前記樹脂成形品が、例えば、射出成形により製造されている場合、金属部材と樹脂部材の界面の接合強度を確保するために、樹脂部材と一体化させる金属部材の表面にレーザ光照射による微細な凹凸付与がなされている。
【０００３】
特許文献１（特許第４０２０９５７号公報）と特許文献２（特開２０１０−１６７４７５号公報）には、具体的に、以下の構成が開示されている。
すなわち、金属部材の表面を一つの走査方向にレーザスキャニング加工し、さらに、同一面内で前記走査方向と交差する別の走査方向にもレーザスキャニング加工して（クロススキャニング加工して）、微細な凹凸を金属表面に付与する技術が開示されている。クロススキャニング加工は、複数回重畳的に実施され、付与された微細な凹凸は、微細三次元網目形状に形成された凹状部と少なくとも一部がブリッジ形状またはオーバーハング形状をなした凸部となっている。ここで、ブリッジ形状とは、生成された凸部の頂上同士が溶融してつながりアーチ状になり下部に孔が開いている形状である。
上記の微細な凹凸が付与された金属表面に樹脂材料を射出成形すると、微細三次元網目形状の凹状部とブリッジ部下空孔に樹脂材料が入り込む結果、金属表面（接合面）と樹脂材料が接する表面積が増大すると同時に極めて高いアンカー効果が得られるとしている。
【０００４】
また、特許文献３（特開平１０−２９４０２４号公報）には、金属表面にレーザ光を照射して、表面をストライプ状、点線状、波線状、ローレット状、あるいは梨地状凹凸形状に荒らすことが開示されている。しかし、特許文献３には、その技術と荒らされた表面性状について具体的には開示されていない。
【０００５】
さらに、特許文献４（特開２００８−０８７４０９号公報）には、金属材の表面にレーザ光を照射して複数の微細孔を備えた凹陥部を形成することが開示されている。しかし、特許文献４には、その技術と微細孔の形状について具体的には開示されていない。
【先行技術文献】
【特許文献】
【０００６】
【特許文献１】特許第４０２０９５７号公報
【特許文献２】特開２０１０−１６７４７５号公報
【特許文献３】特開平１０−２９４０２４号公報
【特許文献４】特開２００８−０８７４０９号公報
【発明の概要】
【発明が解決しようとする課題】
【０００７】
上記特許文献１や特許文献２に開示された技術は、クロススキャニング加工をしているので、加工工数が増大する。
【０００８】
本発明が解決しようとする課題は、レーザ光の照射により金属部材表面に付与された微細凹凸の形状を工夫し、レーザ光照射による加工工数を増やさずに金属部材と樹脂部材の接合部の気密性・液密性を確保することである。
【課題を解決するための手段】
【０００９】
本発明は、樹脂部材と断面形状が矩形又は多角形の金属部材で構成され、前記金属部材をインサート物とした樹脂部材の成形により、金属部材が樹脂部材と接合・一体化され、金属部材の一部が樹脂部材の端面から露出している樹脂成形品を対象としている。
そして、前記金属部材の樹脂部材との接合面には、レーザ光照射による微細幅寸法の溝の集合領域が付与されており、前記溝の集合領域は、溝の両端が矩形又は多角形の断面形状を構成する金属部材の全ての面を周回して互いにつながっている閉ループの溝を隣接させて配置した閉ループの溝の集合体である。それぞれの溝は、レーザ光スポットによる走査が、レーザ光スポットの径より小さい送りピッチで当該閉ループの溝を周回するように複数回繰り返されて形成されたものであり、前記隣接させて配置した溝と溝は、前記レーザ光スポットの径の３０％以上の微細な幅寸法の連続した凸条により隔てられていることを特徴とする（請求項１）。
前記閉ループの溝は、レーザ光スポットによる走査を、レーザ光スポットの径より小さい送りピッチで溝を複数回周回して形成されたものであるので、十分な深さを有している。また、隣り合う溝と溝を隔てる前記連続した凸条の頂部には、溝が形成される時に昇華して飛散した金属が冷却され付着することにより複雑な凹凸が生成している。この複雑な凹凸は、閉ループの溝を周回する走査を繰り返し、その都度、昇華し冷却されて析出した微細金属塊が積み重なって生成されたものであることから、極めて複雑で微細な凹凸形状を呈している。この金属部材に樹脂部材を成形により一体化すると、前記溝には樹脂材料が深く入り込み、他方で、樹脂材料が凸条の頂部の複雑・微細な凹凸の間隙にも侵入して複雑・微細な凹凸を確実に抱え込む。
上記において、隣り合う溝と溝を隔てている連続した凸条の幅寸法を、レーザ光スポットの径の３０％以上としているのは、３０％より小さいと凸条の頂部に複雑・微細な凹凸を十分に付与する広さを確保できないためである。前記凸条の幅寸法のレーザ光スポットの径に対する割合の上限は、好ましくは、凸条の頂部に複雑・微細な凹凸が付与されない金属部材の地肌のままの箇所が残存してしまわない値に設定する。これは、レーザ光の出力の大きさ、金属部材の材質等によって決定される。
【００１０】
上記の請求項１に係る発明における断面形状が矩形又は多角形の金属部材は、断面形状が円形の金属部材に代えることができる（請求項２）。この場合、溝の集合領域は、溝の両端が金属部材の周面を一周して互いにつながっている閉ループの溝を隣接させて配置した閉ループの溝の集合体となる。
【００１１】
上記請求項１に係る発明の樹脂成形体の製造法は、金属部材の樹脂部材との接合面にレーザ光を照射して連続する凸条により隔てられた微細幅寸法の溝の集合領域を形成する工程を含み、前記溝の集合領域は、それぞれの溝の両端が矩形又は多角形の断面形状を構成する金属部材の全ての面を周回して互いにつながった閉ループの溝を隣接させて配置した集合体となる。それぞれの閉ループの溝形成は、レーザ光スポットの送りピッチをレーザ光スポットの径より小さく設定して、レーザ光スポットによる走査を、当該閉ループの溝を周回するように複数回繰り返すことによって実施する。このとき、前記隣接させた溝と溝を隔てる微細幅寸法の連続した凸条が残るように、隣接する溝形成への移動ピッチ距離を調整して、前記連続した凸条の幅寸法をレーザ光スポットの径の３０％以上とすることを特徴とする（請求項３）。
【００１２】
上記請求項２に係る発明の樹脂成形体の製造法は、上記請求項３に係る発明における断面形状が矩形又は多角形の金属部材を、断面形状が円形の金属部材に代えて採用する。溝の集合領域は、溝の両端が金属部材の周面を一周して互いにつながっている閉ループの溝を隣接させて配置した閉ループの溝の集合体であり、それぞれの閉ループの溝形成は、レーザ光スポットの送りピッチをレーザ光スポットの径より小さく設定して、レーザ光スポットによる走査を、当該閉ループの溝を周回するように複数回繰り返すことによって実施し、以下は、請求項３に係る発明と同様とする（請求項４）。
【００１３】
上記請求項３又は４に係る発明において、レーザ光スポットによる溝を周回する複数回の走査は、先ず、溝の集合領域の全体を区画するために、レーザ光スポットによる走査を１回行なうごとに隣接する溝形成へ所定ピッチ移動して、隣接する溝形成に移るという操作を繰り返して一通り行ない、これと同一軌跡をなぞりながら、同様のレーザ光スポットによる走査を繰り返すことが好ましい（請求項５）。
【発明の効果】
【００１４】
本発明においては、金属部材の接合部に付与されている溝の集合領域のそれぞれの溝が、レーザ光スポットをその径より小さい送りピッチで当該溝を周回する複数回の走査を繰り返して形成されたものであり十分な深さを有しているので、樹脂部材の成形により前記溝には樹脂材料が深く入り込み、接合部界面の高い気密性・液密性を確保することができる。すなわち、金属部材の一部が、成形品を構成する樹脂部材の端面から露出している場合に、その端面における金属部材と樹脂部材の界面に高い気密性・液密性を付与することができる。殊に、断面形状が矩形又は多角形の金属部材の場合には、面と面が交差する角部（この部位は気密性・液密性を保ち難い）にも溝が形成され、樹脂材料が深く入り込むので、高い気密性・液密性を付与することができる。
【００１５】
また、連続した凸条の頂部に生成された複雑・微細な凹凸の間隙に樹脂材料が侵入して、当該樹脂材料が複雑・微細な凹凸を確実に抱え込んでいるので、金属部材と樹脂部材の接合強度も大きくなっている。さらに、レーザ光スポットによる走査方向は、溝を周回する方向であるので、特許文献１、特許文献２に見られるクロススキャニング加工と異なり、加工工数が少なくて済む。
【図面の簡単な説明】
【００１６】
【図１】本発明に係る実施例相当と従来例１相当において、金属部材の接合面に付与された微細幅寸法の溝の集合領域を拡大して示した写真図である。
【図２】本発明に係る実施例相当と従来例１相当において、金属部材と樹脂部材の接合部の断面を拡大して示した写真図である。
【図３】本発明に係る実施例と従来例１において、金属部材の接合面に付与された微細幅寸法の溝の集合領域を模式的に示した斜視図（（Ａ）は実施例における金属部材、（Ｂ）は従来例１における金属部材）と樹脂成形品の斜視図である。
【図４】本発明に係る実施例において、溝形成のためのレーザ光スポットによる走査方向とレーザ光の光源からの照射方向の位置関係を例示した説明図である。
【発明を実施するための形態】
【００１７】
以下、図面を参照して、本発明の実施の形態について説明する。
本発明に係る樹脂成形品は、金属部材をインサート物とした樹脂部材を例えば射出成形して、金属部材と樹脂部材を接合し一体化したものとされる。金属部材に何らの処理も付与されていない場合は、金属部材と樹脂部材とは単に接触しているだけであり、両者の界面での結合はなく容易に剥離してしまうし、気密性・液密性も保てない。そこで、本発明においては、以下に説明するように、金属部材の接合面に、レーザ光を照射して形成される平行な微細幅寸法の溝の集合領域が付与されている。
【００１８】
図１上段実施例の各スケールで示された写真は、溝の集合領域が平行な溝の集合体によりリング状に構成されている場合であるので、実施例そのものではなく、実施例相当の写真であることを断っておく。実施例相当の写真ではあるが、拡大写真（ｃ）、（ｄ）において観察される性状は、本発明に係る実施例においても同等であるので、以下、この実施例相当の拡大写真を参照して説明する。
それぞれの溝（写真においてより黒い色調で現れている縦方向の縞）は、レーザ光スポットによる走査を、レーザ光スポットの径より小さい送りピッチで溝を複数回周回するように繰り返して形成されたものである。そして、前記隣り合う溝と溝は、前記レーザ光スポットの径の３０％以上の微細な幅寸法の連続した凸条（写真においてより灰白色の色調で現れている縦方向の縞）により隔てられている。
【００１９】
レーザ光スポットの径は、２０〜１００μｍであり、通常採用されているものである。閉ループの溝を周回するレーザ光スポットによる走査の送りピッチは、レーザ光スポットの径の１０〜５０％が好ましく、照射しているレーザ光スポットの周縁が、一つ前に照射されたレーザ光スポットの周縁に一部重なるように調整する。
【００２０】
また、連続した凸条の幅寸法は、前記レーザ光スポットの径の３０％以上に設定される。言い換えれば、或る一つの閉ループの溝から隣接する次の閉ループの溝形成に移るときの移動ピッチ距離を、前記レーザ光スポットの径の１３０％以上に設定する。凸条の幅寸法は、２０μｍ以上とすることが好ましい。しかし、凸条の幅寸法を大きく設定し過ぎて、凸条の頂部に複雑・微細な凹凸が付与されない金属部材の地肌のままの箇所が残存してしまわないようにする。凸条の頂部に付与される複雑・微細な凹凸の状況は、レーザ光の出力の大きさ、金属部材の材質等によって変化するので、レーザ光の出力の大きさ、金属部材の材質等に応じ、凸条の幅寸法の上限を適宜決定する。
【００２１】
閉ループの溝のそれぞれの形成は、レーザ光スポットによる走査の送りピッチをレーザ光スポットの径より小さく設定し、溝を周回する走査を複数回繰り返して実施する。ここで、溝を周回する走査の複数回繰り返しは、先ず、溝の集合領域の全体を区画するために、レーザ光スポットによる走査を１回行なう（閉ループの溝を１回周回する）ごとに隣接する溝形成へ所定ピッチ移動して、隣接する溝形成に移るという操作を繰り返して一通り行ない、これと同一軌跡をなぞりながら、同様のレーザ光スポットによる走査を繰り返す方法を採用する。なお、溝を周回する走査の複数回繰り返しは、一つの閉ループの溝ごとに所定の溝深さになるまで周回する走査を繰り返して溝形成を完了し、次いで、隣接する溝形成へ所定ピッチ移動して、隣接する溝の形成工程に移るという方法により溝の集合領域を区画する方法を採用することを妨げるものではないが、前者の方法を採用することが好ましい。
【００２２】
図１上段実施例における倍率５００倍の上方から見た写真と斜め４５度上方から見た写真から理解できるように、上記のレーザ光スポットによる繰り返し走査の結果、付与された溝は十分な深さを有し、溝壁面・底面とも比較的均一で微細な凹凸形状を呈している。一方、隣り合う溝と溝を隔てる凸条の頂部には、レーザ光スポットによる走査の繰り返しの都度、昇華して飛散し冷却されて析出した微細金属塊が付着して積み重なっているので、極めて複雑で微細な凹凸が生成している。
溝の深さは、好ましくは、５０〜１００μｍであり、走査の繰り返し回数は、レーザ光の出力の大きさと金属部材の材質を勘案しながら決定される。
【００２３】
図３（Ａ）に示すように、金属部材１の接合面に付与される微細幅寸法の溝の集合領域２は、例えば、矩形の断面形状を構成する金属部材１の四面全ての面を周回するように、上述したレーザ光スポットによる繰り返し走査により個々の閉ループの溝が形成され、その溝の集合体により区画されたものである。前記溝の集合領域２は、レーザ光スポットによる走査方向と直交する方向に間隔をあけて、二重或いはそれ以上付与されていてもよい。
そして、例えば、図３（Ｃ）に示すように、金属部材１をインサート物として樹脂部材３の射出成形により一体化された樹脂成形品４とする。樹脂部材３は、金属部材１の溝の集合領域２に強固に接合している。
【００２４】
図２上段実施例の写真は、図１上段実施例における金属部材と樹脂部材の接合部の断面を、各スケールで示したものである。これは、溝と交差する方向の断面の拡大写真であり、上側の灰白色の色調で現れている部分が金属部材であり、下側の黒色と灰白色の斑模様で現れている部分が樹脂部材である。また、写真（ｂ）は写真（ａ）における右端二つの溝を拡大して示しており、写真（ｃ）は写真（ｂ）における左側の溝を拡大して示し、写真（ｄ）は写真（ｂ）における右側の溝を拡大して示している。
図２上段実施例の断面写真から理解できるように、溝の集合領域のそれぞれの溝は、レーザ光スポットによる走査を、レーザ光スポットの径より小さい送りピッチで溝を複数回周回するように繰り返して形成され十分な深さを有しているので、樹脂部材の成形により前記溝には樹脂材料が深く入り込んでいる。これが、接合部界面の高い気密性・液密性を確保することに寄与している。また、連続した凸条の頂部に生成された複雑・微細な凹凸の間隙に樹脂材料が侵入して、当該樹脂材料が複雑・微細な凹凸を確実に抱え込んでいる。これが、金属部材と樹脂部材の接合強度を大きくすることに寄与している。図３（Ｃ）に示した例では、金属部材１の一部が樹脂部材３の端面から露出しており、その端面における金属部材１と樹脂部材３の界面の気密性・液密性が良好に保たれる。
【００２５】
既述のように、閉ループの溝のそれぞれの形成は、レーザ光スポットによる走査の送りピッチをレーザ光スポットの径より小さく設定し、溝を周回する走査を複数回繰り返して実施する。図４は、閉ループの溝形成のためのレーザ光スポット５の走査方向とレーザ光の光源からの照射方向の位置関係を例示したものである。
図４（Ａ）は金属部材１の上方で閉ループの溝の中心に光源が位置している場合である。この場合、図４（Ｂ）に示すように、金属部材の表面に対してほぼ垂直な深さ方向を有する閉ループの溝６と、隣接する溝６と溝６を隔てる金属部材の表面に対してほぼ垂直な凸条７が形成される。
図４（Ｃ）は閉ループの溝の中心上方に光源が位置しない場合である。この場合、図４（Ｄ）に示すように、隣接する溝６と溝６を隔てる凸条７が、表面に対し傾斜した状態で形成される。この例では、金属部材と樹脂部材のより大きい接合強度を期待できる。また、溝の集合領域を任意の区画に分け、前記区画毎に光源を相対的に移動させ、２以上の方向からそれぞれ照射することもできる。この場合、凸条７は、前記区画毎に表面に対して２以上の方向に傾斜した状態で形成される。この例では、金属部材と樹脂部材のさらに大きい接合強度を期待できる。
図４（Ａ）（Ｃ）いずれの場合も、金属部材の矩形の断面形状を構成する面と面が交差する角部にも溝が形成されるので、樹脂材料が深く入り込む。金属部材の互いに交差する二面に溝を形成した後、金属部材の状下面を反転して残りの二面にも溝を形成する。
【００２６】
また、金属部材の断面形状が円形の場合は、半周に溝を形成した後、金属部材を半周回転させて残りの溝を形成する。
【００２７】
本発明において、金属部材は、アルミニウム、アルミニウム合金、銅、銅合金鉄鋼、ステンレス鋼等の金属材料から目的、用途に応じて適宜選択することができ、表面にニッケル、スズ、クロム、その他の金属のメッキが施されていてもよい。
【００２８】
また、本発明において、樹脂部材は、ポリフェニレンサルファイド、ＡＢＳ樹脂等の熱可塑性樹脂、エポキシ樹脂、フェノール樹脂等の熱硬化性樹脂等の樹脂材料から目的、用途に応じて適宜選択することができ、各種樹脂をブレンドしたもの、繊維状や粒状の充填材を適宜添加したものであってもよい。また、樹脂部材の成形は、射出成形、圧縮成形等の成形手段を適宜採用することができる。
【実施例】
【００２９】
以下、本発明の実施例を、従来例と対比して説明する。
【００３０】
〔実施例〕
図３（Ａ）に示すように、断面形状が矩形の金属部材１（幅３mm、厚み０．５mmのアルミニウム板）の表面に、微細幅寸法の溝の集合領域２を付与した。それぞれの溝は、矩形の断面形状を構成する四面全てを周回する閉ループであり、内径８mm、外径１０mmであり、溝の集合領域２の幅寸法は１mmである。
照射するレーザ光は、Ｙｂファイバレーザ、波長１０７０nm、出力４２Ｗである。
レーザ光スポットによる走査は、レーザ光スポットの径を７０μｍとし、走査の送りピッチを２０μｍとして、閉ループの溝を周回するようにした。走査速度は、１０００mm／秒である。
また、一つの閉ループの溝から隣接する次の溝形成に移るときの移動ピッチ距離（隣接する溝の幅方向の中心間距離）を１００μｍとした。
上記の条件で、先ず、溝の集合領域２の全体を区画するために、レーザ光スポットによる走査を、閉ループの溝を１回周回するごとに１００μｍ移動して、隣接する溝形成に移るという操作を繰り返して一通り行ない、これと同一軌跡をなぞりながら、同様のレーザ光照射の走査を１０回繰り返した。なお、溝形成のためのレーザ光スポット５の走査方向とレーザ光の光源からの照射方向の位置関係は、図４（Ａ）に示したとおりとした。
上記のようにして形成された溝６は、幅が約５５μｍ、金属部材１の表面からの深さが約６０μｍである。また、形成された凸条７は、幅寸法が約４５μｍ、溝底部からの高さが約１１０μｍである。凸条７の頂部は、金属部材１の表面よりも突出しており、これは、レーザ光スポットによる溝を周回する走査の繰り返しの都度、昇華して飛散し冷却されて析出した微細金属塊が付着して積み重なった結果である（図２上段実施例の倍率９０倍の断面写真を参照）。
上記の金属部材１に射出成形により樹脂部材３（ポリフェニレンサルファイド）を成形し、図３（Ｃ）に示した形状の両者を一体化した樹脂成形品４とした。
【００３１】
〔従来例１〕
図３（Ｂ）に示すように、金属部材１’（アルミニウム板）の表面に、微細幅寸法の溝の集合領域２’を付与した。溝の集合領域２’の幅寸法は、上記の実施例と同様である。
本従来例が、上記実施例と異なる点は、レーザ光スポットによる走査が直交する二方向からである（実施例は閉ループの溝を周回する走査のみ）点と、レーザ光スポットによる走査の繰り返しが各方向５回である（実施例は閉ループの溝を周回する走査のみ１０回）点である。
本従来例においては、図１下段従来例の拡大写真の観察から理解できるように、直交する二方向からのレーザ光スポットによる走査によって、直交する溝が明確に形成されているわけではなく、言わば、周囲に凹陥部が形成された結果、残存した部分が凸部として現出した状態となっている（図１下段従来例の倍率５００倍の写真を参照）。そして、前記凸部の頂部は、金属部材１’の表面とほぼ同一高さのままである（図２下段従来例の倍率９０倍の断面写真を参照）。
【００３２】
〔従来例２〕
上記従来例１において、溝の集合領域２’の幅寸法を３mmとし、そのほかは従来例１と同様とした。
【００３３】
〔従来例３〕
上記従来例１において、溝の集合領域２’の幅寸法を５mmとし、そのほかは従来例１と同様とした。
【００３４】
〔従来例４〕
上記従来例１において、幅寸法１mmの溝の集合領域２’を、レーザスポットによる走査方向と直交する方向に１mmの間隔で配置した三重とし、そのほかは従来例１と同様とした。
【００３５】
上記実施例と従来例の樹脂成形品について、気密性・液密性の評価試験を実施した。
気密性評価は、金属部材が露出している樹脂部材の端面に、両者の界面を覆うようにエアパイプを強く密着させ、これを水中に没して、外圧より最大で０．６Ｍｐａ高い圧力をかけて、前記端面とは反対側の端面の金属部材と樹脂部材の界面からの空気漏れの有無を確認した。
液密性評価は、樹脂成形品の前記端面に浸透液（(株)タイホーコーザイ製、ミクロチェック浸透液）を注ぎ、常温で２週間放置して反対側の端面からの浸透液の染み出しの有無を確認した。
表１には、上記評価試験の結果と、溝の集合領域を付与するための加工時間を比較して示した。
【００３６】
【表１】
2014004802.tif 000003
【００３７】
表１から明らかなように、本発明に係る実施例では、少ない加工時間で気密性・液密性が確保されていることが分かる。図２下段従来例の写真（ｃ)（ｄ）を観察すると、レーザ光スポットによる走査で形成された凹陥部が複雑で微細な凹凸形状を呈しており、樹脂材料が侵入できない未充填箇所を確認できる。樹脂材料が複雑で微細な凹凸形状を抱き込んで金属部材と樹脂部材の大きな接合強度は確保できるものの、前記樹脂材料未充填箇所の存在により、特に、気密性の確保が不十分になっていると推測される。
【符号の説明】
【００３８】
１，１’  金属部材
２，２’  溝の集合領域
３  樹脂部材
４  樹脂成形品
５  レーザ光スポット
６  溝
７  凸条
【図１】
2014004802.tif 000004
【図２】
2014004802.tif 000005
【図３】
2014004802.tif 000006
【図４】
2014004802.tif 000007